(57)【要約】【課題】屈曲による色変化を低減しつつ、耐屈曲性に優れた円偏光板を提供する。【解決手段】屈曲可能な表示装置に用いられる円偏光板１であって、偏光子２と、偏光子２の一方の側に配置された位相差層ＲＦとを備え、偏光子２の視感度補正単体透過率は、４２％以上であり、位相差層ＲＦは、１／２波長板３と、１／４波長板４とを含み、１／２波長板３及び１／４波長板４は、それぞれ液晶化合物が硬化した層を含み、１／４波長板４の遅相軸方向が偏光子２の吸収軸方向から反時計回りを正として、−２０°〜２０°の範囲にあり、且つ、１／４波長板４の遅相軸方向に対して表示装置の屈曲方向が８０°〜１００°又は−１０°〜１０°の範囲に設定されている。【選択図】図１
2019091022.tif 000002
【特許請求の範囲】
【請求項１】
屈曲可能な表示装置に用いられる円偏光板であって、
偏光子と、前記偏光子の一方の側に配置された位相差層とを備え、
前記偏光子の視感度補正単体透過率は、４２％以上であり、
前記位相差層は、１／２波長板と、１／４波長板とを含み、
前記１／２波長板及び前記１／４波長板は、それぞれ液晶化合物が硬化した層を含み、
前記１／４波長板の遅相軸方向が前記偏光子の吸収軸方向から反時計回りを正として、−２０°〜２０°の範囲にあり、且つ、前記１／４波長板の遅相軸方向に対して前記表示装置の屈曲方向が８０°〜１００°又は−１０°〜１０°の範囲に設定されていることを特徴とする円偏光板。
【請求項２】
前記１／２波長板と前記１／４波長板とが接着剤層を介して接着されていることを特徴とする請求項１に記載の円偏光板。
【請求項３】
前記表示装置が、有機エレクトロルミネッセンス表示装置であることを特徴とする請求項１又は２の何れか一項に記載の円偏光板。
【請求項４】
屈曲前後で得られる反射光の色相が、ａ＊ｂ＊色度座標におけるａ＊座標軸及びｂ＊座標軸を挟んで符号が変化しないことを特徴とする請求項１〜３の何れか一項に記載の円偏光板。
【請求項５】
請求項１〜４の何れか一項に記載の円偏光板と、屈曲可能な表示パネルとを備える屈曲可能な表示装置。
【請求項６】
前記円偏光板の前記表示パネルと対向する側に配置されたタッチセンサと、
前記円偏光板の前記表示パネルと対向する側とは反対側に配置されたウィンドウフィルムとを備えることを特徴とする請求項５に記載の屈曲可能な表示装置。
【請求項７】
前記円偏光板の前記表示パネルと対向する側とは反対側に配置されたタッチセンサを備えることを特徴とする請求項５に記載の屈曲可能な表示装置。
【発明の詳細な説明】
【技術分野】
【０００１】
本発明は、円偏光板に関する。また、そのような円偏光板を備えた屈曲可能な表示装置に関する。
【背景技術】
【０００２】
従来、表示装置において外光反射による悪影響を抑制するために、円偏光板が使用されている。一方、近年では、有機エレクトロルミネッセンス（ＥＬ）表示装置に代表される屈曲可能（フレキシブル）な表示装置に対する要望が強まっている。さらに、表示装置の単なるフレキシブル化だけでなく、非常に小さい曲率半径でのフレキシブル化の実現が要求されるようになっている。
【０００３】
しかしながら、有機ＥＬ表示装置を非常に小さい曲率半径で屈曲させると、円偏光板中の位相差層に大きな力（屈曲部分の外側には引張力、屈曲部分の内側には圧縮力）が加わるため、屈曲部分の位相差が変化してしまうといった問題がある。
【０００４】
そこで、このような問題に対して、下記特許文献１では、１／２波長（λ／２）板および１／４波長（λ／４）板を含む位相差フィルムを備え、λ／２板及びλ／４板が、それぞれ液晶化合物を含み、位相差フィルムの遅相軸方向が表示装置の屈曲方向に対して７５〜１０５度の角度を規定するように調整されている円偏光板が提案されている。
【先行技術文献】
【特許文献】
【０００５】
【特許文献１】国際公開第２０１６／１５８３００号
【発明の概要】
【発明が解決しようとする課題】
【０００６】
ところで、上述した屈曲可能な表示装置では、その視認性に関してより一層の向上が求められている。また、表示装置を屈曲させた際の屈曲部分における反射光の色相（色味）の変化を低減することが求められている。
【０００７】
このため、屈曲可能な表示装置に適用される円偏光板では、表示装置の屈曲部分に追従する必要がある。また、円偏光板の屈曲前後で皺が生じにくいことも求められている。
【０００８】
本発明は、このような従来の事情に鑑みて提案されたものであり、屈曲による色変化を低減しつつ、屈曲による皺が生じにくい円偏光板、並びに、そのような円偏光板を備えた屈曲可能な表示装置を提供することを目的とする。
【課題を解決するための手段】
【０００９】
上記課題を解決するための手段として、本発明の態様に従えば、屈曲可能な表示装置に用いられる円偏光板であって、偏光子と、前記偏光子の一方の側に配置された位相差層とを備え、前記偏光子の視感度補正単体透過率は、４２％以上であり、前記位相差層は、１／２波長板と、１／４波長板とを含み、前記１／２波長板及び前記１／４波長板は、それぞれ液晶化合物が硬化した層を含み、前記１／４波長板の遅相軸方向が前記偏光子の吸収軸方向から反時計回りを正として、−２０°〜２０°の範囲にあり、且つ、前記１／４波長板の遅相軸方向に対して前記表示装置の屈曲方向が８０°〜１００°又は−１０°〜１０°の範囲に設定されていることを特徴とする円偏光板が提供される。
【００１０】
また、前記円偏光板において、前記１／２波長板と前記１／４波長板とが接着剤層を介して接着されている構成であってもよい。
【００１１】
また、前記円偏光板において、前記表示装置が、有機エレクトロルミネッセンス表示装置である構成であってもよい。
【００１２】
また、前記円偏光板において、屈曲前後で得られる反射光の色相が、ａ＊ｂ＊色度座標におけるａ＊座標軸及びｂ＊座標軸を挟んで符号が変化しない構成であってもよい。
【００１３】
また、本発明の態様に従えば、前記何れかの円偏光板と、屈曲可能な表示パネルとを備える屈曲可能な表示装置が提供される。
【００１４】
また、前記表示装置において、前記円偏光板の前記表示パネルと対向する側に配置されたタッチセンサと、前記円偏光板の前記表示パネルと対向する側とは反対側に配置されたウィンドウフィルムとを備える構成であってもよい。
【００１５】
また、前記表示装置において、前記円偏光板の前記表示パネルと対向する側とは反対側に配置されたタッチセンサを備える構成であってもよい。
【発明の効果】
【００１６】
以上のように、本発明の態様によれば、屈曲による色変化を低減しつつ、屈曲による皺が生じにくい円偏光板、並びに、そのような円偏光板を備えた屈曲可能な表示装置を提供することが可能である。
【図面の簡単な説明】
【００１７】
【図１】本発明の一実施形態に係る円偏光板の構成を示す断面図である。
【図２】図１に示す円偏光板を備えた屈曲可能な表示装置の構成を示す断面図である。
【図３】有機ＥＬ素子の構成を示す断面図である。
【図４】表示装置の屈曲状態を説明するための模式図である。
【図５】表示装置の屈曲方向と偏光子の吸収軸方向との関係、並びに、λ／２板の遅相軸方向及びλ／４板の遅相軸方向の関係を説明するための模式図である。
【図６】図１に示す円偏光板を備えた屈曲可能な表示装置の別の構成例を示す断面図である。
【発明を実施するための形態】
【００１８】
以下、本発明の実施の形態について、図面を参照して詳細に説明する。
なお、以下の説明で用いる図面では、各構成要素を見やすくするため、構成要素を模式的に示している場合があり、構成要素によっては寸法の縮尺を異ならせて示すこともある。また、以下の説明において例示される材料や数値等は一例であって、本発明はそれらに必ずしも限定されるものではなく、その要旨を変更しない範囲で適宜変更して実施することが可能である。
【００１９】
本発明の一実施形態として、例えば図１に示す円偏光板１、並びに図２に示す円偏光板１を備えた屈曲可能な表示装置１０について説明する。なお、図１は、円偏光板１の構成を示す断面図である。図２は、表示装置１０の構成を示す断面図である。
【００２０】
本実施形態の円偏光板１は、図１に示すように、偏光子２と、偏光子２の一方の面側に配置された１／２波長（λ／２）板３及び１／４波長（λ／４）板４を含む位相差層ＲＦとを備えている。また、偏光子２の両面には、それぞれ保護フィルム（保護層）５，６が配置されている。
【００２１】
偏光子２の一方の面側には、ＰＳＡ層（粘着剤層）７を介してλ／２板３が積層されている。λ／２板３とλ／４板４とは、接着剤層又は粘着剤層８を介して積層されている。円偏光板１のλ／４板４と対向する面には、後述する表示装置１０に積層するためのＰＳＡ層（粘着剤層）９が配置されている。なお、このＰＳＡ層９の表面には、使用される前まで剥離フィルム（図示せず。）が貼合されている。また、ＰＳＡ層７，９は、例えばアクリル系粘着剤により形成される。
【００２２】
偏光子２は、特定の方向に偏光面を持った直線偏光の光を通過させるものであり、この偏光子２を通過した光は、偏光子の透過軸方向に振動する直線偏光となる。偏光子２の厚みは、例えば１μｍ〜８０μｍ程度である。
【００２３】
偏光子２としては、例えば、ポリビニルアルコール系フィルム、部分ホルマール化ポリビニルアルコール系フィルム、エチレン・酢酸ビニル共重合体系部分ケン化フィルム等の親水性高分子フィルムに、ヨウ素や二色性染料等の二色性物質による染色処理及び延伸処理が施されたものの他に、ポリビニルアルコールの脱水処理物やポリ塩化ビニルの脱塩酸処理物など、ポリエン系配向フィルムなどを用いることができる。その中でも、光学特性に優れたものとして、ポリビニルアルコール系フィルムをヨウ素で染色し、一軸延伸して得られたものを用いることが好ましい。
【００２４】
ヨウ素による染色は、例えば、ポリビニルアルコール系フィルムをヨウ素水溶液に浸漬することにより行われる。一軸延伸の延伸倍率は、３〜７倍であることが好ましい。延伸は、染色処理後に行ってもよく、染色しながら行ってもよい。また、延伸してから染色してもよい。
【００２５】
ポリビニルアルコール系フィルムには、必要に応じて、膨潤処理、架橋処理、洗浄処理、乾燥処理等が施される。例えば、染色の前にポリビニルアルコール系フィルムを水に浸漬して水洗することで、ポリビニルアルコール系フィルム表面の汚れやブロッキング防止剤を洗浄することができるだけでなく、ポリビニルアルコール系フィルムを膨潤させて染色ムラなどを防止することができる。
【００２６】
偏光子２としては、例えば特開２０１６−１７０３６８号公報に記載されるように、液晶化合物が重合した硬化膜中に、二色性色素が配向したものを使用してもよい。二色性色素としては、波長３８０〜８００ｎｍの範囲内に吸収を有するものを用いることができ、有機染料を用いることが好ましい。二色性色素として、例えば、アゾ化合物が挙げられる。液晶化合物は、配向したまま重合することができる液晶化合物であり、分子内に重合性基を有することができる。
【００２７】
偏光子２の視感度補正偏光度は、９５％以上であることが好ましく、９７％以上であることがより好ましい。また、９９％以上であってもよいし、９９．９％以上であってもよい。偏光子２の視感度補正偏光度は、９９．９９５％以下であってもよいし、９９．９９％以下であってもよい。視感度補正偏光度は、積分球付き吸光光度計（日本分光株式会社製の「Ｖ７１００」）を用いて、得られた偏光度に対して「ＪＩＳ Ｚ ８７０１」の２度視野（Ｃ光源）により視感度補正を行うことで算出することができる。
【００２８】
偏光子２の視感度補正偏光度を９５〜９９．９％とすることで、初期の（屈曲前の）色相をニュートラルから離れた位置に調整しやすくなる。このため、後述する屈曲前後の反射光の色相に関し、ａ＊ｂ＊色度座標におけるａ＊座標軸及びｂ＊座標軸を挟んで符号が変化しにくくなる。さらに、偏光子２の視感度補正偏光度を９９．９％以上とすることで、円偏光板１の耐久性を向上させることができる。一方、偏光子２の視感度補正偏光度が９５％未満であると、反射防止膜としての機能が果たせないことがある。
【００２９】
偏光子２の視感度補正単体透過率は、４２％以上であることが好ましく、４４％以上であることがより好ましく、６０％以下であることが好ましく、５０％以下であることが更に好ましい。視感度補正単体透過率は、積分球付き吸光光度計（日本分光株式会社製の「Ｖ７１００」）を用い、得られた透過率に対してＪＩＳ Ｚ ８７０１の２度視野(Ｃ光源)により視感度補正を行うことで算出することができる。
【００３０】
偏光子２の視感度補正直交透過率を４２％以上とすることで、偏光子２の直交色相を容易にニュートラル側から離れたところに調整ができるため、後述する屈曲前後で色変化を目立たなくすることが可能である。５０％を超えると偏光度が低くなりすぎて、反射防止としての機能を達成できなくなることがある。
【００３１】
λ／２板３は、入射光の電界振動方向（偏光面）にπ（＝λ／２）の位相差を与えるものであり、直線偏光の向き（偏光方位）を変える機能を有している。また、円偏光の光を入射させると、円偏光の回転方向を反対回りにすることができる。
【００３２】
λ／２板３は、特定の波長λｎｍにおける面内レターデーション値であるＲｅ（λ）がＲｅ（λ）＝λ／２を満足する。この式は、可視光域の何れかの波長（例えば、５５０ｎｍ）において達成されていればよい。その中でも、波長５５０ｎｍにおける面内レターデーション値であるＲｅ（５５０）が、２１０ｎｍ≦Ｒｅ（５５０）≦３００ｎｍの満足することが好ましい。また、２２０ｎｍ≦Ｒｅ（５５０）≦２９０ｎｍを満足することがより好ましい。
【００３３】
波長５５０ｎｍで測定したλ／２板３の厚み方向のレターデーション値であるＲｔｈ（５５０）は、−１５０〜１５０ｎｍであることが好ましく、−１００〜１００ｎｍであることがより好ましい。
【００３４】
λ／２板３の厚みは、特に制限されないが、皺を防止するという効果を顕著にしやすいという観点から、０．５〜１０μｍが好ましく、０．５〜５μｍがより好ましく、０．５〜３μｍが更に好ましい。なお、λ／２板３の厚みについては、面内の任意の５点の厚みを測定し、それらを算術平均したものである。
【００３５】
λ／２板３は、後述する保護フィルム５，６の材料として例示をした樹脂からなるフィルム、液晶化合物が硬化した層などを含むことができる。λ／２板３を樹脂から形成する場合、中でもポリカーボネート系樹脂、環状オレフィン系樹脂、スチレン系樹脂、セルロース系樹脂が好ましい。本実施形態において、λ／２板３は、液晶化合物が硬化した層を含むことが好ましい。液晶化合物の種類については、特に限定されないものの、その形状から、棒状タイプ（棒状液晶化合物）と円盤状タイプ（円盤状液晶化合物、ディスコティック液晶化合物）とに分類できる。さらに、それぞれ低分子タイプと高分子タイプとがある。なお、高分子とは、一般に重合度が１００以上のものを言う（高分子物理・相転移ダイナミクス、土井 正男著、２頁、岩波書店、１９９２）。
【００３６】
本実施形態では、何れの液晶化合物を用いることもできる。さらに、２種以上の棒状液晶化合物や、２種以上の円盤状液晶化合物、又は、棒状液晶化合物と円盤状液晶化合物との混合物を用いてもよい。
【００３７】
なお、棒状液晶化合物としては、例えば、特表平１１−５１３０１９号公報の請求項１、又は、特開２００５−２８９９８０号公報の段落［００２６］〜［００９８］に記載のものを好適に用いることができる。円盤状液晶化合物としては、例えば、特開２００７−１０８７３２号公報の段落［００２０］〜［００６７］、又は、特開２０１０−２４４０３８号公報の段落［００１３］〜［０１０８］に記載のものを好適に用いることができる。
【００３８】
λ／２板３は、重合性基を有する液晶化合物（棒状液晶化合物又は円盤状液晶化合物）を用いて形成することがより好ましい。これにより、光学特性の温度変化や湿度変化を小さくすることができる。
【００３９】
液晶化合物は、２種類以上の混合物であってもよい。その場合、少なくとも１つが２以上の重合性基を有していることが好ましい。すなわち、λ／２板３は、重合性基を有する棒状液晶化合物又は重合性基を有する円盤状液晶化合物が重合によって固定されて形成された層であることが好ましく、このような層は液晶化合物が硬化した層に含まれる。この場合、層となった後はもはや液晶性を示す必要はない。
【００４０】
棒状液晶化合物又は円盤状液晶化合物に含まれる重合性基の種類は、特に制限されるものではなく、例えば、重合性エチレン性不飽和基や環重合性基などの付加重合反応が可能な官能基が好ましい。より具体的には、例えば、（メタ）アクリロイル基、ビニル基、スチリル基、アリル基などを挙げることができる。その中でも、（メタ）アクリロイル基が好ましい。なお、（メタ）アクリロイル基とは、メタアクリロイル基及びアクリロイル基の両者を包含する概念である。
【００４１】
λ／２板３の形成方法は、特に制限されるものではなく、公知の方法が挙げられる。例えば、所定の基板（仮基板を含む）に、重合性基を有する液晶化合物を含む光学異方性層形成用組成物（以下、単に「組成物」という。）を塗布して塗膜を形成し、得られた塗膜に対して硬化処理（紫外線の照射（光照射処理）又は加熱処理）を施すことにより、第１のλ／２板３を製造できる。
【００４２】
組成物の塗布としては、公知の方法、例えば、ワイヤーバーコーティング法、押し出しコーティング法、ダイレクトグラビアコーティング法、リバースグラビアコーティング法、および、ダイコーティング法により実施できる。
【００４３】
組成物には、上述した液晶化合物以外の成分が含まれていてもよい。例えば、組成物には、重合開始剤が含まれていてもよい。使用される重合開始剤は、重合反応の形式に応じて、例えば、熱重合開始剤や光重合開始剤が選択される。例えば、光重合開始剤としては、α−カルボニル化合物、アシロインエーテル、α−炭化水素置換芳香族アシロイン化合物、多核キノン化合物、トリアリールイミダゾールダイマーとｐ−アミノフェニルケトンとの組み合わせなどが挙げられる。重合開始剤の使用量は、組成物の全固形分に対して、０．０１〜２０質量％であることが好ましく、０．５〜５質量％であることがより好ましい。
【００４４】
また、組成物には、塗工膜の均一性及び膜の強度の点から、重合性モノマーが含まれていてもよい。重合性モノマーとしては、ラジカル重合性又はカチオン重合性の化合物が挙げられる。その中でも、多官能性ラジカル重合性モノマーが好ましい。
【００４５】
なお、重合性モノマーとしては、上述した重合性基含有の液晶化合物と共重合性のものが好ましい。具体的な重合性モノマーとしては、例えば、特開２００２−２９６４２３号公報中の段落［００１８］〜［００２０］に記載のものが挙げられる。重合性モノマーの使用量は、液晶化合物の全質量に対して、１〜５０質量％であることが好ましく、２〜３０質量％であることがより好ましい。
【００４６】
また、組成物には、塗工膜の均一性及び膜の強度の点から、界面活性剤が含まれていてもよい。界面活性剤としては、従来公知の化合物が挙げられる。その中でも特に、フッ素系化合物が好ましい。具体的な界面活性剤としては、例えば、特開２００１−３３０７２５号公報中の段落［００２８］〜［００５６］に記載の化合物、特願２００３−２９５２１２号明細書中の段落［００６９］〜［０１２６］に記載の化合物が挙げられる。
【００４７】
また、組成物には、溶媒が含まれていてもよく、有機溶媒が好ましく用いられる。有機溶媒としては、例えば、アミド（例、Ｎ，Ｎ−ジメチルホルムアミド）、スルホキシド（例、ジメチルスルホキシド）、ヘテロ環化合物（例、ピリジン）、炭化水素（例、ベンゼン、ヘキサン）、アルキルハライド（例、クロロホルム、ジクロロメタン）、エステル（例、酢酸メチル、酢酸エチル、酢酸ブチル）、ケトン（例、アセトン、メチルエチルケトン）、エーテル（例、テトラヒドロフラン、１，２−ジメトキシエタン）が挙げられる。その中でも、アルキルハライド、ケトンが好ましい。また、２種類以上の有機溶媒を併用してもよい。
【００４８】
また、組成物には、偏光子界面側垂直配向剤、空気界面側垂直配向剤などの垂直配向促進剤、並びに、偏光子界面側水平配向剤、空気界面側水平配向剤などの水平配向促進剤といった各種配向剤が含まれていてもよい。さらに、組成物には、上記成分以外にも、密着改良剤、可塑剤、ポリマーなどが含まれていてもよい。
【００４９】
λ／２板３には、液晶化合物の配向方向を規定する機能を有する配向膜が含まれていてもよい。配向膜は、一般的にはポリマーを主成分とする。配向膜用ポリマー材料としては、多数の文献に記載があり、多数の市販品を入手することができる。その中もでも、ポリマー材料として、ポリビニルアルコール又はポリイミド、その誘導体を用いることが好ましく、特に、変性又は未変性のポリビニルアルコールを用いることが好ましい。
【００５０】
本実施形態において使用可能な配向膜については、国際公開第２００１／８８５７４号の４３頁２４行目〜４９頁８行目、特許第３９０７７３５号公報の段落［００７１］〜［００９５］に記載の変性ポリビニルアルコールを参照することができる。
【００５１】
なお、配向膜には、通常公知の配向処理が施される。例えば、ラビング処理、偏光を当てる光配向処理などが挙げられるが、配向膜の表面粗さの観点から、光配向処理が好ましい。
【００５２】
配向膜の厚みは、特に制限されてないものの、２０μｍ以下の場合が多く、その中でも、０．０１〜１０μｍであることが好ましく、０．０１〜５μｍであることがより好ましく、０．０１〜１μｍであることがさらに好ましい。
【００５３】
λ／４板４は、入射光の電界振動方向（偏光面）にπ／２（＝λ／４）の位相差を与えるものであり、ある特定の波長の直線偏光を円偏光に（又は円偏光を直線偏光に）変換する機能を有している。
【００５４】
λ／４板４は、特定の波長λｎｍにおける面内レターデーション値であるＲｅ（λ）がＲｅ（λ）＝λ／４を満足する。この式は、可視光域の何れかの波長（例えば、５５０ｎｍ）において達成されていればよい。その中でも、波長５５０ｎｍにおける面内レターデーション値であるＲｅ（５５０）が、１００ｎｍ≦Ｒｅ（５５０）≦１６０ｎｍの満足することが好ましい。また、１１０ｎｍ≦Ｒｅ（５５０）≦１５０ｎｍを満足することがより好ましい。
【００５５】
波長５５０ｎｍで測定したλ／４板４の厚み方向のレターデーション値であるＲｔｈ（５５０）は、−１２０〜１２０ｎｍであることが好ましく、−８０〜８０ｎｍであることがより好ましい。
【００５６】
λ／４板４の厚みは、特に制限されないが、屈曲時にフィルムの表裏での寸法変化の違いによる皺を防止できる点から、０．５〜１０μｍが好ましく、０．５〜５μｍがより好ましく、０．５〜３μｍが更に好ましい。なお、λ／４板４の厚みについては、面内の任意の５点の厚みを測定し、それらを算術平均したものである。
【００５７】
λ／４板４は、液晶化合物が硬化した層を含むことが好ましい。液晶化合物の種類については、特に限定されないものの、上記λ／２板３の材料として挙げたものと同じ材料を用いることができる。その中でも、重合性基を有する棒状液晶化合物又は重合性基を有する円盤状液晶化合物が重合によって固定されて形成された層であることが好ましい。この場合、層となった後はもはや液晶性を示す必要はない。
【００５８】
円偏光板１に含まれる層のうち、偏光子２以外で、液晶化合物が硬化した層は、１層又は２層であることが好ましい。液晶化合物が硬化した層が３層以上含まれる場合、皺が生じる可能性がある層の数が多くなるので、屈曲時に皺が生じやすいと考えられる。
【００５９】
保護フィルム５，６は、偏光子２を保護する保護層として機能するものであり、少なくとも偏光子２の外側の面（λ／２板３と対向する側とは反対側の面）に保護フィルム５が配置されている。また、偏光子２の内側の面（λ／２板３と対向する側の面）に保護フィルム６が配置されていてもよい。
【００６０】
保護フィルム５，６の材料としては、例えば、透光性を有する（好ましくは光学的に透明な）熱可塑性樹脂、例えば、鎖状ポリオレフィン系樹脂（ポリプロピレン系樹脂等）、環状ポリオレフィン系樹脂（ノルボルネン系樹脂等）のようなポリオレフィン系樹脂、セルローストリアセテート、セルロースジアセテートのようなセルロースエステル系樹脂、ポリエステル系樹脂、ポリカーボネート系樹脂、（メタ）アクリル系樹脂、ポリスチレン系樹脂、又はこれらの混合物、共重合物等を用いることができる。すなわち、λ／２板３が保護フィルム５，６の役割を兼ねることができる。
【００６１】
また、保護フィルム５，６は、位相差フィルムや輝度向上フィルムのような光学機能を併せ持つ保護フィルムであってもよい。例えば、上記熱可塑性樹脂からなるフィルムを延伸（一軸延伸又は二軸延伸等）したり、該フィルム上に液晶層等を形成したりすることにより、任意の位相差値が付与された位相差フィルムとすることができる。
【００６２】
鎖状ポリオレフィン系樹脂としては、例えば、ポリエチレン樹脂、ポリプロピレン樹脂のような鎖状オレフィンの単独重合体の他、２種以上の鎖状オレフィンからなる共重合体を挙げることができる。
【００６３】
環状ポリオレフィン系樹脂は、環状オレフィンを重合単位として重合される樹脂の総称である。環状ポリオレフィン系樹脂の具体例としては、例えば、環状オレフィンの開環（共）重合体、環状オレフィンの付加重合体、環状オレフィンとエチレン、プロピレンのような鎖状オレフィンとの共重合体（代表的にはランダム共重合体）、及びこれらを不飽和カルボン酸やその誘導体で変性したグラフト重合体、並びにそれらの水素化物等が挙げられる。その中でも、環状オレフィンとして、例えばノルボルネンや多環ノルボルネン系モノマー等のノルボルネン系モノマーを用いたノルボルネン系樹脂が好適に用いられる。
【００６４】
セルロースエステル系樹脂は、セルロースと脂肪酸とのエステルである。セルロースエステル系樹脂の具体例としては、例えば、セルローストリアセテート、セルロースジアセテート、セルローストリプロピオネート、セルロースジプロピオネート等が挙げられる。また、これらの共重合物や、水酸基の一部が他の置換基で修飾されたものを用いることもできる。その中でも、セルローストリアセテート（トリアセチルセルロース：ＴＡＣ）が特に好ましい。
【００６５】
ポリエステル系樹脂は、エステル結合を有する、上記セルロースエステル系樹脂以外の樹脂であり、多価カルボン酸又はその誘導体と多価アルコールとの重縮合体からなるものが一般的である。多価カルボン酸又はその誘導体としては、ジカルボン酸又はその誘導体を用いることができ、例えば、テレフタル酸、イソフタル酸、ジメチルテレフタレート、ナフタレンジカルボン酸ジメチル等が挙げられる。多価アルコールとしては、ジオールを用いることができ、例えば、エチレングリコール、プロパンジオール、ブタンジオール、ネオペンチルグリコール、シクロヘキサンジメタノール等が挙げられる。
【００６６】
ポリエステル系樹脂の具体例としては、例えば、ポリエチレンテレフタレート、ポリブチレンテレフタレート、ポリエチレンナフタレート、ポリブチレンナフタレート、ポリトリメチレンテレフタレート、ポリトリメチレンナフタレート、ポリシクロへキサンジメチルテレフタレート、ポリシクロヘキサンジメチルナフタレートが挙げられる。
【００６７】
ポリカーボネート系樹脂は、カルボナート基を介してモノマー単位が結合された重合体からなる。ポリカーボネート系樹脂としては、ポリマー骨格を修飾したような変性ポリカーボネートと呼ばれる樹脂や、共重合ポリカーボネート等であってもよい。
【００６８】
（メタ）アクリル系樹脂は、（メタ）アクリロイル基を有する化合物を主な構成モノマーとする樹脂である。（メタ）アクリル系樹脂の具体例としては、例えば、ポリメタクリル酸メチルのようなポリ（メタ）アクリル酸エステル、メタクリル酸メチル−（メタ）アクリル酸共重合体、メタクリル酸メチル−（メタ）アクリル酸エステル共重合体、メタクリル酸メチル−アクリル酸エステル−（メタ）アクリル酸共重合体、（メタ）アクリル酸メチル−スチレン共重合体（ＭＳ樹脂等）、メタクリル酸メチルと脂環族炭化水素基を有する化合物との共重合体（例えば、メタクリル酸メチル−メタクリル酸シクロヘキシル共重合体、メタクリル酸メチル−（メタ）アクリル酸ノルボルニル共重合体等）を含む。好ましくは、ポリ（メタ）アクリル酸メチルのようなポリ（メタ）アクリル酸Ｃ１−６アルキルエステルを主成分とする重合体が用いられる。より好ましくは、メタクリル酸メチルを主成分（５０〜１００重量％、好ましくは７０〜１００重量％）とするメタクリル酸メチル系樹脂が用いられる。
【００６９】
保護フィルム５，６の厚みは、１０μｍ〜２００μｍが好ましく、より好ましくは１０μｍ〜１００μｍ、さらに好ましくは１５μｍ〜９５μｍである。保護フィルム５，６は、面内位相差値Ｒｅ（５５０）が例えば０ｎｍ〜１０ｎｍであり、厚み方向の位相差値Ｒｔｈ（５５０）が例えば−８０ｎｍ〜＋８０ｎｍである。
【００７０】
外側の保護フィルム５は、その偏光子２と対向する側とは反対側の表面に、必要に応じて、ハードコート処理、反射防止処理、スティッキング防止処理、アンチグレア処理等の表面処理が施されていてもよい。この場合の保護フィルム５の厚みは、５ｍｍ以下であり、好ましくは１ｍｍ以下、より好ましくは１μｍ〜５００μｍ、さらに好ましくは５μｍ〜１５０μｍである。
【００７１】
内側の保護フィルム６は、光学的に等方性であることが好ましい。すなわち、この「光学的に等方性である」とは、面内位相差値Ｒｅ（５５０）が０ｎｍ〜１０ｎｍであり、厚み方向の位相差値Ｒｔｈ（５５０）が−１０ｎｍ〜＋１０ｎｍであることをいう。この場合の保護フィルム６の厚みは、好ましくは２０μｍ〜２００μｍ、より好ましくは３０μｍ〜１００μｍ、さらに好ましくは３５μｍ〜９５μｍである。
【００７２】
接着剤層８は、接着剤として、例えば、紫外線、可視光、電子線、Ｘ線のような活性エネルギー線の照射によって硬化する硬化性化合物を含有する活性エネルギー線硬化性接着剤（好ましくは紫外線硬化性接着剤）や、ポリビニルアルコール系樹脂のような接着剤成分を水に溶解又は分散させた水系接着剤を用いることができる。円偏光板１では、接着剤層８を介してλ／２板３とλ／４板４とを積層することによって、屈曲時に皺が生じるのを防止することができる。
【００７３】
活性エネルギー線硬化性接着剤としては、良好な接着性を示すことから、カチオン重合性の硬化性化合物及び／又はラジカル重合性の硬化性化合物を含む活性エネルギー線硬化性接着剤組成物を好ましく用いることができる。活性エネルギー線硬化性接着剤は、上記硬化性化合物の硬化反応を開始させるためのカチオン重合開始剤及び／又はラジカル重合開始剤をさらに含むことができる。
【００７４】
カチオン重合性の硬化性化合物としては、例えば、エポキシ系化合物（分子内に１個又は２個以上のエポキシ基を有する化合物）や、オキセタン系化合物（分子内に１個又は２個以上のオキセタン環を有する化合物）、又はこれらの組み合わせを挙げることができる。ラジカル重合性の硬化性化合物としては、例えば、（メタ）アクリル系化合物（分子内に１個又は２個以上の（メタ）アクリロイルオキシ基を有する化合物）や、ラジカル重合性の二重結合を有するその他のビニル系化合物、又はこれらの組み合わせを挙げることができる。カチオン重合性の硬化性化合物とラジカル重合性の硬化性化合物とを併用してもよい。
【００７５】
活性エネルギー線硬化性接着剤は、必要に応じて、カチオン重合促進剤、イオントラップ剤、酸化防止剤、連鎖移動剤、粘着付与剤、熱可塑性樹脂、充填剤、流動調整剤、可塑剤、消泡剤、帯電防止剤、レベリング剤、溶剤等の添加剤を含有することができる。
【００７６】
活性エネルギー線硬化性接着剤を用いてλ／２板３とλ／４板４とを貼合する場合、接着剤層８となる活性エネルギー線硬化性接着剤を介してλ／２板３とλ／４板とを積層した後、紫外線、可視光、電子線、Ｘ線のような活性エネルギー線を照射して接着剤層を硬化させる。中でも紫外線が好適であり、この場合の光源としては、低圧水銀灯、中圧水銀灯、高圧水銀灯、超高圧水銀灯、ケミカルランプ、ブラックライトランプ、マイクロウェーブ励起水銀灯、メタルハライドランプ等を用いることができる。水系接着剤を用いる場合は、水系接着剤を介してλ／２板３とλ／４板４とを積層した後、加熱乾燥させればよい。
【００７７】
接着剤層８の厚みは、０．５〜５μｍが好ましく、０．５〜３μｍがより好ましい。
【００７８】
接着剤層８の温度３０℃での貯蔵弾性率は、６００ＭＰａ〜４０００ＭＰａであることが好ましく、７００ＭＰａ〜３５００ＭＰａであることがより好ましく、１０００ＭＰａ〜３０００ＭＰａであることがさらに好ましく、１５００ＭＰａ〜３０００ＭＰａであることが最も好ましい。このような貯蔵弾性率を示す硬い接着剤層８でλ／２板３とλ／４板４とを貼合することにより、屈曲時に位相差層に皺が生じるのを一層防止しやすくできる。
【００７９】
接着剤層８の温度３０℃での貯蔵弾性率は、円偏光板１における接着剤層８の温度３０℃での貯蔵弾性率が下記の方法で直接測定できる場合は、その測定値とする。一方、直接測定できない場合は、接着剤層８の形成と同様の条件（接着剤の種類、硬化条件）で剥離紙上に接着層試験片を形成し、かかる接着層試験片を剥離紙から剥離したものについて下記の方法で測定した貯蔵弾性率と同じ値とみなすことができるものとする。
【００８０】
接着剤層８又は接着層試験片の貯蔵弾性率は、市販の動的粘弾性装置によって測定することができ、例えば、アイティー計測制御株式会社製の製品名ＤＶＡ−２２０によって測定することができる。
【００８１】
粘着剤層８は、粘着剤として、従来公知のものを適宜選択すればよく、偏光板がさらされる高温環境、湿熱環境または高温と低温が繰り返されるような環境下において、剥れなどが生じない程度の接着性を有するものであればよい。具体的には、アクリル系粘着剤、シリコーン系粘着剤、ゴム系粘着剤などを挙げることができ、透明性、耐候性、耐熱性、加工性の点で、アクリル系粘着剤が特に好ましい。
【００８２】
粘着剤には、必要に応じ、粘着付与剤、可塑剤、ガラス繊維、ガラスビーズ、金属粉、その他の無機粉末等からなる充填剤、顔料、着色剤、充填剤、酸化防止剤、紫外線吸収剤、帯電防止剤、シランカップリング剤など、各種の添加剤を適宜に配合してもよい。
【００８３】
粘着剤層８は、通常、粘着剤の溶液を離型シート上に粘着剤を塗布し、乾燥することにより形成される。離型シート上への塗布は、例えば、リバースコーティング、グラビアコーティング等のロールコーティング法、スピンコーティング法、スクリーンコーティング法、ファウンテンコーティング法、ディッピング法、スプレー法などを採用できる。粘着剤層を設けた離型シートは、これを転写する方法等により利用される。
【００８４】
粘着剤層８の厚さは、通常３〜１００μｍ程度であり、好ましくは５〜５０μｍである。
【００８５】
本実施形態の円偏光板１は、図２に示すような屈曲可能な表示装置１０に用いられる。屈曲可能な表示装置１０の具体例としては、有機ＥＬ表示装置、円偏光を利用した液晶表示装置（代表的には、ＶＡ（Vertical Alignment）モードの液晶表示装置）、ＭＥＭＳ（Micro Electro Mechanical Systems）ディスプレイ等が挙げられる。その中でも特に、本実施形態の円偏光板１は、屈曲可能な有機ＥＬ表示装置に対して好適に用いられる。
【００８６】
具体的に、本実施形態の表示装置１０は、図２に示すように、屈曲可能な表示パネル２０と、表示パネル２０の視認側に配置された上記円偏光板１とを備えている。円偏光板１は、偏光子２が視認側となるように、ＰＳＡ層９を介して表示パネル２０の視認側の面に貼り付けられている。
【００８７】
本実施形態の表示装置１０では、外光が表示パネル２０の視認側から入射することによって、偏光子２を通過した光が直線偏光となる。この直線偏光の光は、λ／２板３を通過して直線偏光の向きが変換された後、λ／４板４を通過して円偏光となる。この円偏光の光は、表示パネル２０で反射されることによって、入射時とは反転した円偏光となる。表示パネル２０で反射された円偏光の光は、再びλ／４板４及びλ／２板３を通過した際に、入射時とは直交した直線偏光となる。したがって、この直線偏光の光は、偏光子２で遮断される。その結果として、外光反射による影響を抑制することが可能である。
【００８８】
表示パネル２０の一例としては、例えば図３に示すような有機ＥＬ素子２００を含む。なお、図３は、有機ＥＬ素子２００の構成を示す断面図である。
【００８９】
具体的に、この有機ＥＬ素子２００は、基板２１０と、第１電極２２０と、有機ＥＬ層２３０と、第２電極２４０と、これらを覆う封止層２５０とを有している。また、有機ＥＬ素子２００は、必要に応じて、例えば、基板２１０上に平坦化層（図示せず。）を設けてもよく、第１電極２２０と第２電極２４０との間に短絡を防止するための絶縁層（図示せず。）を設けてもよい。
【００９０】
基板２１０は、可撓性を有する材料で構成される。可撓性を有する基板２１０を用いれば、表示装置１０を上述した曲率半径で屈曲させることができる。また、有機ＥＬ素子２００をいわゆるロールトゥロールプロセスで製造できるので、低コスト及び大量生産を実現し得る。また、基板２１０は、バリア性を有する材料で構成されることが好ましい。このような基板２１０は、有機ＥＬ層２３０を酸素や水分から保護し得る。
【００９１】
バリア性及び可撓性を有する基板２１０の具体的な材料としては、例えば、可撓性を付与した薄ガラス、バリア性を付与した熱可塑性樹脂又は熱硬化性樹脂フィルム、合金、金属などが挙げられる。
【００９２】
熱可塑性樹脂又は熱硬化性樹脂としては、例えば、ポリエステル系樹脂、ポリイミド系樹脂、エポキシ系樹脂、ポリウレタン系樹脂、ポリスチレン系樹脂、ポリオレフィン系樹脂、ポリアミド系樹脂、ポリカーボネート系樹脂、シリコーン系樹脂、フッ素系樹脂、アクリロニトリル−ブタジエン−スチレン共重合体樹脂が挙げられる。合金としては、例えば、ステンレス、３６アロイ、４２アロイが挙げられる。金属としては、例えば、銅、ニッケル、鉄、アルミニウム、チタンが挙げられる。
【００９３】
基板２１０の厚みは、５μｍ〜５００μｍが好ましく、より好ましくは５μｍ〜３００μｍであり、さらに好ましくは１０μｍ〜２００μｍである。このような厚みであれば、表示装置１０を上述した曲率半径で屈曲させることができる。また、有機ＥＬ素子２００をロールトゥロールプロセスに好適に用いることができる。
【００９４】
第１電極２２０は、陽極として機能し得る。この場合、第１電極を構成する材料としては、正孔注入性を容易にするという観点から、仕事関数の大きい材料が好ましい。このような材料の具体例としては、インジウム錫酸化物（ＩＴＯ）、インジウム亜鉛酸化物（ＩＺＯ）、酸化ケイ素を添加したインジウム錫酸化物（ＩＴＳＯ）、酸化タングステンを含むインジウム酸化物（ＩＷＯ）、酸化タングステンを含むインジウム亜鉛酸化物（ＩＷＺＯ）、酸化チタンを含むインジウム酸化物（ＩＴｉＯ）、酸化チタンを含むインジウム錫酸化物（ＩＴＴｉＯ）、モリブテンを含む酸化インジウムスズ（ＩＴＭＯ）などの透明導電性材料、並びに、金、銀、白金などの金属及びそれらの合金が挙げられる。
【００９５】
有機ＥＬ層２３０は、種々の有機薄膜を含む積層体である。具体的に、この有機ＥＬ層２３０は、正孔注入性有機材料（例えば、トリフェニルアミン誘導体）からなり、陽極からの正孔注入効率を向上させるべく設けられた正孔注入層２３０ａと、例えば銅フタロシアニンからなる正孔輸送層２３０ｂと、発光性有機物質（例えば、アントラセン、ビス〔Ｎ−（１−ナフチル）−Ｎ−フェニル〕ベンジジン、Ｎ，Ｎ’−ジフェニル−Ｎ−Ｎ−ビス（１−ナフチル）−１，１’−（ビフェニル）−４，４’−ジアミン（ＮＰＢ））からなる発光層２３０ｃと、例えば８−キノリノールアルミニウム錯体からなる電子輸送層２３０ｄと、電子注入性材料（例えば、ペリレン誘導体、フッ化リチウム）からなり、陰極からの電子注入効率を向上させるべく設けられた電子注入層２３０ｅとを有している。
【００９６】
有機ＥＬ層２３０は、それ以外にも、発光層２３０ｃにおいて電子と正孔とが再結合して発光を生じさせ得る任意の適切な組み合わせが採用される。有機ＥＬ層２３０の厚みは、発光した光を可能な限り透過させるため、できる限り薄いことが好ましく、具体的には、５ｎｍ〜２００ｎｍであり、より好ましくは１０ｎｍ程度である。
【００９７】
第２電極２４０は、陰極として機能し得る。この場合、第２電極２４０を構成する材料としては、電子注入を容易にして発光効率を上げるという観点から、仕事関数の小さい材料が好ましい。このような材料の具体例としては、アルミニウム、マグネシウム、及びこれらの合金が挙げられる。
【００９８】
封止層２５０は、バリア性及び透明性に優れた材料で構成される。封止層２５０を構成する材料としては、例えば、エポキシ樹脂、ポリ尿素などが挙げられる。また、封止層２５０は、エポキシ樹脂（エポキシ樹脂接着剤）を塗工し、その上にバリア性シートを貼り付けて形成してもよい。
【００９９】
有機ＥＬ素子２００は、ロールトゥロールプロセスで連続的に製造され得る。有機ＥＬ素子２００は、例えば２０１２−１６９２３６号公報に記載の手順に準じた手順で製造され得る。当該公報の記載は、本明細書に参考として援用される。さらに、有機ＥＬ素子２００は、長尺状の円偏光板１とロールトゥロールプロセスで連続的に積層されて、有機ＥＬ表示装置が連続的に製造され得る。
【０１００】
なお、屈曲可能な有機ＥＬ表示装置の詳細は、例えば、特許第４６０１４６３号公報又は特許第４７０７９９６号公報に記載されている。これらの記載は、参考として本明細書に援用される。
【０１０１】
なお、上記表示パネル２０では、有機ＥＬ素子２００を使用した態様について例示しているが、そのような態様に必ずしも限定されるものではなく、本発明が適用される表示装置１０は、例えば、液晶表示素子からなる表示パネル２０と、表示パネル２０の視認側に配置された円偏光板１とを備える態様であってもよい。
【０１０２】
本実施形態の表示装置１０としては、図４（ａ）〜図４（ｄ）に示すように、屈曲した状態（屈曲が固定された状態）も含む。なお、図４（ａ）〜図４（ｄ）は、表示装置１０の屈曲状態を説明するための模式図である。
【０１０３】
具体的に、この表示装置１０は、例えば、図４（ａ）及び図４（ｂ）に示す折り畳み式のように、中央部で屈曲されていてもよい。また、デザイン性と表示画面を最大限に確保するという観点から、図４（ｃ）及び図４（ｄ）に示すように、端部で屈曲されていてもよい。
【０１０４】
さらに、表示装置１０は、図４（ａ）〜図４（ｄ）に示すように、その長手方向に沿って屈曲されていてもよく、その短手方向に沿って屈曲されていてもよい。すなわち、表示装置１０は、その用途に応じて、特定の部分が（例えば、四隅の一部又は全部が斜め方向に）屈曲されていればよい。
【０１０５】
表示装置１０の少なくとも一部は、曲率半径（屈曲半径）が１０ｍｍ以下で屈曲していることが好ましく、より好ましくは８ｍｍ以下であり、さらに好ましくは４ｍｍ以下である。本実施形態の表示装置１０は、このような非常に小さい曲率半径で屈曲した状態での反射光の色相（色味）の変化を低減し、且つ、円偏光板１に皺が生じにくい。
【０１０６】
表示装置１０の屈曲方向（屈曲開始線Ｌと直交する方向）と偏光子２の吸収軸方向との関係、並びに、λ／２板３の遅相軸方向及びλ／４板４の遅相軸方向の関係を図５（ａ），（ｂ）を参照して説明する。なお、図５（ａ），（ｂ）は、表示装置１０の屈曲方向と偏光子２の吸収軸方向との関係、並びに、λ／２板３の遅相軸方向及びλ／４板４の遅相軸方向の関係を説明するための模式図である。なお、図５（ａ），（ｂ）では、偏光子２の吸収軸方向を「破線」で示し、λ／２板３の遅相軸方向を「１点鎖線」で示し、λ／４板４の遅相軸方向を「実線」で示している。
【０１０７】
表示装置１０は、図５（ａ），（ｂ）に示すように、少なくとも平坦部１０ａと、平坦部１０ａの端部に位置する直線状の屈曲開始線Ｌ（図５（ａ），（ｂ）中に示す二点鎖線）から屈曲開始線Ｌと直交する方向（屈曲方向）に沿って屈曲された屈曲部１０ｂとを有している。この場合、表示装置１０の屈曲方向は、この表示装置１０を平坦部１０ａの法線方向（図５（ａ），（ｂ）中のＺ軸方向）から見て、直線状の屈曲開始線Ｌと直交する方向（図５（ａ），（ｂ）中のＹ軸方向）に該当する。
【０１０８】
本実施形態の表示装置１０では、λ／４板４の遅相軸方向（０°）に対して表示装置１０の屈曲方向が反時計回りを正として、−１０°〜１０°（図５（ａ）では０°）又は８０°〜１００°（図５（ｂ）では９０°）の範囲、好ましくは−５°〜５°又は８５°〜９５°の範囲、より好ましくは０°又は９０°に設定されている。
【０１０９】
このとき、λ／２板３の遅相軸方向は、偏光子２の吸収軸方向に対して角度αを為すように設定されている。すなわち、偏光子２の吸収軸方向に対してλ／２板３の遅相軸方向が角度αとなるように、表示パネル２０の面上に円偏光板１が配置される。
【０１１０】
さらに、λ／４板４の遅相軸方向は、偏光子２の吸収軸方向に対して角度βを為すように設定されている。すなわち、偏光子２の吸収軸方向に対してλ／４板４の遅相軸方向が角度βとなるように、表示パネル２０の面上に円偏光板１が配置される。なお、角度α及び角度βは、何れも偏光子２の吸収軸を基準とし、反時計回りを正とした角度である。角度βは、偏光子２の吸収軸方向（０°）に対してλ／４板４の遅相軸方向が反時計回りを正として、−２０°〜２０°（図５（ａ），（ｂ）では−１５°）の範囲に設定されている。
【０１１１】
具体的に、角度αと角度βとの好ましい組合せについて説明をする。角度αは、−８０°〜−７０°であることが好ましく、−７８°〜−７０°であることがより好ましく、−７６°〜−７０°であることがさらに好ましい。このとき、角度βは、−２０°〜−１０°であることが好ましく、−１８°〜−１０°であることがより好ましく、−１６°〜−１０°であることがさらに好ましい。
【０１１２】
また、角度αは、８０°〜７０°であることが好ましく、７８°〜７０°であることがより好ましく、７６°〜７０°であることがさらに好ましい。このとき、角度βは、２０°〜１０°であることが好ましく、１８°〜１０°であることがより好ましく、１６°〜１０°であることがさらに好ましい。
【０１１３】
このような範囲となるように、λ／２板３の遅相軸方向（角度α）及びλ／４板４の遅相軸方向（角度β）を調整することによって、屈曲による色変化を抑制することが可能である。
【０１１４】
また、本実施形態の円偏光板１は、屈曲前後で得られる反射光の色相が、ＣＩＥ１９７６Ｌ＊ａ＊ｂ＊色空間のａ＊ｂ＊色度座標におけるａ＊座標軸及びｂ＊座標軸を挟んで符号が変化しないことが好ましい。すなわち、屈曲前後で得られるＳＣＥ方式で測定した反射光の色相が、ａ＊ｂ＊色度座標におけるａ＊座標軸を跨がず且つｂ＊座標軸を跨がない値に設定されていることが好ましい。これにより、屈曲前後で得られる反射光の色相が変化しても、この色相の変化を目立たなくすることが可能である。例えば、偏光板の色相を調製したり、位相差層の位相差値を調整したりすることで、各座標軸を跨がないように制御できる。
【０１１５】
また、位相差フィルムの波長分散性を調整することも、色相の制御に有効である。例えば、円偏光板１の位相差値を上げた場合は、ａ＊値及びｂ＊値が低くなり、円偏光板１の位相差値を下げた場合は、ａ＊値及びｂ＊値が高くなる。
【０１１６】
なお、屈曲開始前後で、ａ＊値及びｂ＊値の少なくとも一方が０であっても、他方の符号に変化がなかった場合は、屈曲前後で符号が変化しなかったものとする。すなわち、この場合は、ａ＊座標軸及びｂ＊座標軸を跨がなかったものとする。また、この評価をする際の屈曲方法は、後述する実施例に記載した方法に従うことができる。
【０１１７】
反射色相の測定は、ＣＭ−２６００ｄ（コニカミノルタ株式会社製の分光測色計）で行うことができる。「ＪＩＳ Ｚ ８７２２」に準拠し、設定条件は以下のとおりとすることができる。
・光源：Ｄ６５光源  
・測定径：８ｍｍφ  
・視野：２°  
・幾何条件：幾何条件ｃ  
【０１１８】
なお、本発明は、上記実施形態のものに必ずしも限定されるものではなく、本発明の趣旨を逸脱しない範囲において種々の変更を加えることが可能である。
例えば、上記表示装置１０の入力手段として、タッチセンサを備える構成であってもよい。具体的には、図６に示す表示装置３０のように、上記表示装置１０の構成に加えて、タッチセンサ４０と、ウィンドウフィルム５０とを備えた構成とすることも可能である。なお、図６は、円偏光板１を備えた屈曲可能な表示装置３０の別の構成例を示す断面図である。
【０１１９】
図６に示す表示装置３０において、タッチセンサ４０は、円偏光板１の表示パネル２０と対向する側に配置されていることが好ましく、ウィンドウフィルム５０は、円偏光板１の表示パネル２０と対向する側とは反対側に配置されていることが好ましい。タッチセンサ４０の視認側に円偏光板１が存在すると、タッチセンサ４０のパターンが視認されにくくなり、表示パネル２０に表示される画像の視認性が良くなるので好ましい。
【０１２０】
したがって、図６に示す表示装置３０では、表示パネル２０、タッチセンサ４０、円偏光板１、ウィンドウフィルム５０の順で、接着剤又は粘着剤等を用いて積層された構成を有している。また、ウィンドウフィルム５０、円偏光板１、タッチセンサ４０の何れかの層の少なくとも一面に、後述する遮光パターンを設けることも可能である。
【０１２１】
なお、タッチセンサ４０及びウィンドウフィルム５０の積層する順序については、上述した構成に必ずしも限定されるものではなく、例えば、表示パネル２０、円偏光板１、タッチセンサ４０、ウィンドウフィルム５０の順で積層された構成とすることも可能である。
【０１２２】
また、ウィンドウフィルム５０については、上述した円偏光板１を構成する保護フィルム５であってもよく、このウィンドウフィルム５０が円偏光板１の保護フィルム５を兼ねる構成であってもよい。
【０１２３】
また、本発明では、図示を省略するものの、上記表示装置１０の構成に加えて、円偏光板１の表示パネル２０と対向する側とは反対側にタッチセンサ４０を備えた構成とすることも可能である。
【０１２４】
（ウィンドウフィルム）
ウィンドウフィルム５０は、屈曲可能な表示装置３０の視認側に配置され、その他の構成要素を外部からの衝撃又は温湿度等の環境変化から保護する保護層の役割を担っている。従来、このような保護層としては、ガラスが使用されてきたが、屈曲可能な表示装置３０におけるウィンドウフィルム５０は、ガラスのようにリジッドで堅いものではなく、屈曲可能な特性を有している。
【０１２５】
ウィンドウフィルム５０は、屈曲可能な透明基材５１と、透明基材５１の少なくとも一面に設けられたハードコート層５２とを有している。図６に示す表示装置３０において、ウィンドウフィルム５０を構成するハードコート層５２は、透明基材５１の円偏光板１とは反対側の面に設けられている。このハードコート層５２は、表示装置３０の最外層となっており、外気（空気）と接している。また、ハードコート層５２は、透明基材５１の円偏光板１側の面に設けられていてもよい。さらに、ハードコート層５２は、透明基材５１の片面だけに設けられていてもよく、透明基材５１の両面に設けられていてもよい。
【０１２６】
（透明基材）
透明基材５１は、可視光線の透過率が７０％以上であり、好ましくは８０％以上である。また、透明基材５１の厚みは、５〜２００μｍであり、好ましくは２０〜１００μｍである。
【０１２７】
透明基材５１は、透明性のある高分子フィルムであれば、どのようなものでも使用可能である。具体的には、ポリエチレン、ポリプロピレン、ポリメチルペンテン、ノルボルネン、又はシクロオレフィンを含む単量体の単位を有するシクロオレフィン系誘導体等のポリオレフィン類、ジアセチルセルロース、トリアセチルセルロース、プロピオニルセルロース等の（変性）セルロース類、メチルメタクリレート（共）重合体等のアクリル類、スチレン（共）重合体等のポリスチレン類、アクリロニトリル・ブタジエン・スチレン共重合体類、アクリロニトリル・スチレン共重合体類、エチレン‐酢酸ビニル共重合体類、ポリ塩化ビニル類、ポリ塩化ビニリデン類、ポリエチレンテレフタレート、ポリブチレンテレフタレート、ポリエチレンナフタレート、ポリカーボネート、ポリアリレート等のポリエステル類、ナイロン等のポリアミド類、ポリイミド類、ポリアミドイミド類、ポリエーテルイミド類、ポリエーテルスルホン類、ポリスルホン類、ポリビニルアルコール類、ポリビニルアセタール類、ポリウレタン類、エポキシ樹脂類などの高分子で形成されたフィルムを挙げることができる。また、これらの未延伸フィルム、１軸延伸フィルム又は２軸延伸フィルムを使用することができる。
【０１２８】
透明基材５１には、これらの高分子をそれぞれ単独又は２種以上混合して使用することができる。好ましくは、上述した透明基材５１の中でも、透明性及び耐熱性に優れたポリアミドフィルム、ポリアミドイミドフィルム又はポリイミドフィルム、ポリエステル系フィルム、オレフィン系フィルム、アクリルフィルム、セルロース系フィルムを使用することが好ましい。
【０１２９】
高分子フィルムの中には、シリカ等の無機粒子、有機微粒子、ゴム粒子等を分散させることも好ましい。さらに、顔料や染料のような着色剤、蛍光増白剤、分散剤、可塑剤、熱安定剤、光安定剤、赤外線吸収剤、紫外線吸収剤、帯電防止剤、酸化防止剤、滑剤、溶剤などの配合剤を含有させてもよい。
【０１３０】
（ハードコート層）
ハードコート層５２の厚みは、特に限定されないものの、例えば、２〜１００μｍであることが好ましい。ハードコート層５２の厚みが２μｍ未満であると、十分な耐擦傷性を確保することが難しくなる。一方、ハードコート層５２の厚みが１００μｍを超えると、耐屈曲性が低下し、硬化収縮によるカール発生の問題が発生することがある。
【０１３１】
ハードコート層５２は、活性エネルギー線又は熱エネルギーを照射して架橋構造を形成する反応性材料を含むハードコート組成物の硬化により形成することができるが、活性エネルギー線の照射により硬化するものが好ましい。
【０１３２】
活性エネルギー線とは、活性種を発生する化合物を分解して活性種を発生させることができるエネルギー線と定義される。活性エネルギー線としては、可視光、紫外線、赤外線、Ｘ線、α線、β線、γ線及び電子線などを挙げることができる。その中でも特に、紫外線が好ましい。
【０１３３】
ハードコート組成物は、ラジカル重合性化合物及びカチオン重合性化合物の少なくとも１種の重合物を含有する。ラジカル重合性化合物とは、ラジカル重合性基を有する化合物である。ラジカル重合性化合物が有するラジカル重合性基としては、ラジカル重合反応を生じ得る官能基であればよく、炭素−炭素不飽和二重結合を含む基などが挙げられる。具体的には、ビニル基、（メタ）アクリロイル基などが挙げられる。
【０１３４】
なお、前記ラジカル重合性化合物が２個以上のラジカル重合性基を有する場合、これらのラジカル重合性基は、それぞれ同一であってもよいし、異なっていてもよい。ラジカル重合性化合物が１分子中に有するラジカル重合性基の数は、ハードコート層５２の硬度を向上する点から、２つ以上であることが好ましい。
【０１３５】
ラジカル重合性化合物としては、反応性の高さの点から、（メタ）アクリロイル基を有する化合物が好ましく、１分子中に２〜６個の（メタ）アクリロイル基を有する多官能アクリレートモノマーと称される化合物やエポキシ（メタ）アクリレート、ウレタン（メタ）アクリレート、ポリエステル（メタ）アクリレートと称される分子内に数個の（メタ）アクリロイル基を有する分子量が数百から数千のオリゴマーを好ましく使用できる。エポキシ（メタ）アクリレート、ウレタン（メタ）アクリレート及びポリエステル（メタ）アクリレートから選択された１種以上を含むことが好ましい。
【０１３６】
カチオン重合性化合物とは、エポキシ基、オキセタニル基、ビニルエーテル基等のカチオン重合性基を有する化合物である。カチオン重合性化合物が１分子中に有するカチオン重合性基の数は、ハードコート層５２の硬度を向上する点から、２つ以上であることが好ましく、更に３つ以上であることが好ましい。また、カチオン重合性化合物としては、カチオン重合性基としてエポキシ基及びオキセタニル基の少なくとも１種を有する化合物が好ましい。
【０１３７】
エポキシ基、オキセタニル基等の環状エーテル基は、重合反応に伴う収縮が小さいという点から好ましい。また、環状エーテル基のうちエポキシ基を有する化合物は、多様な構造の化合物が入手し易く、得られたハードコート層５２の耐久性に悪影響を与えず、ラジカル重合性化合物との相溶性もコントロールし易いという利点がある。
【０１３８】
また、環状エーテル基のうちオキセタニル基は、エポキシ基と比較して重合度が高くなりやすく、低毒性であり、得られたハードコート層５２のカチオン重合性化合物から得られるネットワーク形成速度を早め、ラジカル重合性化合物と混在する領域でも未反応のモノマーを膜中に残さずに独立したネットワークを形成する等の利点がある。
【０１３９】
エポキシ基を有するカチオン重合性化合物としては、例えば、脂環族環を有する多価アルコールのポリグリシジルエーテル又は、シクロヘキセン環、シクロペンテン環含有化合物を、過酸化水素、過酸等の適当な酸化剤でエポキシ化することによって得られる脂環族エポキシ樹脂；脂肪族多価アルコール、又はそのアルキレンオキサイド付加物のポリグリシジルエーテル、脂肪族長鎖多塩基酸のポリグリシジルエステル、グリシジル（メタ）アクリレートのホモポリマー、コポリマーなどの脂肪族エポキシ樹脂；ビスフェノールＡ、ビスフェノールＦや水添ビスフェノールＡ等のビスフェノール類、又はそれらのアルキレンオキサイド付加体、カプロラクトン付加体等の誘導体と、エピクロルヒドリンとの反応によって製造されるグリシジルエーテル、及びノボラックエポキシ樹脂等であり、ビスフェノール類から誘導されるグリシジルエーテル型エポキシ樹脂等が挙げられる。
【０１４０】
ハードコート組成物には、重合開始剤を更に含むことができる。重合開始剤としては、ラジカル重合開始剤、カチオン重合開始剤、ラジカル及びカチオン重合開始剤等を挙げることができ、その中から適宜選択して用いることができる。これらの重合開始剤は、活性エネルギー線照射及び加熱の少なくとも一種により分解されて、ラジカル又はカチオンを発生してラジカル重合とカチオン重合を進行させるものである。
【０１４１】
ラジカル重合開始剤は、活性エネルギー線照射及び加熱の少なくとも何れかによりラジカル重合を開始させる物質を放出することが可能であればよい。例えば、熱ラジカル重合開始剤としては、過酸化水素、過安息香酸等の有機過酸化物、アゾビスブチロニトリル等のアゾ化合物等が挙げられる。
【０１４２】
活性エネルギー線ラジカル重合開始剤としては、分子の分解でラジカルが生成されるＴｙｐｅ１型ラジカル重合開始剤と、３級アミンと共存して水素引き抜き型反応でラジカルを生成するＴｙｐｅ２型ラジカル重合開始剤があり、それぞれ単独で又は併用して使用することもできる。
【０１４３】
カチオン重合開始剤は、活性エネルギー線照射及び加熱の少なくとも何れかによりカチオン重合を開始させる物質を放出することが可能であればよい。カチオン重合開始剤としては、芳香族ヨードニウム塩、芳香族スルホニウム塩、シクロペンタジエニル鉄（ＩＩ）錯体等が使用できる。これらは、構造の違いによって活性エネルギー線照射又は加熱の何れか、若しくは何れでもカチオン重合を開始することができる。
【０１４４】
重合開始剤は、ハードコート組成物の全体（１００重量％）に対して０．１〜１０重量％を含むことができる。重合開始剤の含量が０．１重量％未満であると、硬化を十分に進行させることができず、最終的に得られた塗膜の機械的物性や密着力を具現することが難しい。一方、重合開始剤の含量が１０重量％を超えると、硬化収縮による接着力不良や割れ現象及びカール現象が発生することがある。
【０１４５】
ハードコート組成物は、溶剤、添加剤からなる群から選択される一つ以上を更に含むことができる。溶剤は、重合性化合物及び重合開始剤を溶解又は分散させることができるもので、本技術分野のハードコート組成物の溶剤として知られているものなら制限なく使用することができる。添加剤は、無機粒子、レベリング剤、安定剤、界面活性剤、帯電防止剤、潤滑剤、防汚剤などを更に含むことができる。
【０１４６】
（タッチセンサ）
タッチセンサ４０としては、抵抗膜方式、表面弾性波方式、赤外線方式、電磁誘導方式、静電容量方式等様々な様式のものが提案されており、何れの方式でも構わない。その中でも静電容量方式が好ましい。
【０１４７】
静電容量方式のタッチセンサ４０は、活性領域及びこの活性領域の外郭部に位置する非活性領域に区分される。活性領域は、表示パネル２０で画面が表示される領域（表示部）に対応する領域であって、使用者のタッチが感知される領域である。一方、非活性領域は、表示パネル２０で画面が表示されない領域（非表示部）に対応する領域である。
【０１４８】
タッチセンサ４０は、フレキシブルな特性を有する基板と、基板の活性領域に形成された感知パターンと、基板の非活性領域に形成され、感知パターンとパッド部を介して外部の駆動回路と接続するための各センシングラインとを含むことができる。タッチセンサ４０を構成する基板としては、通常は高分子材料からなるものが用いられる。
【０１４９】
フレキシブルな特性を有する基板としては、ウィンドウフィルム５０の透明基材５１と同様の材料が使用できる。タッチセンサ４０の基板は、靱性が２０００ＭＰａ％以上のものが、クラックの抑制の面から好ましい。より好ましくは、靱性が２０００〜３００００ＭＰａ％のものである。
【０１５０】
なお、基板の靭性（toughness）は、基板を構成する高分子材料の引張実験を通じて得られるひずみ（％）〔横軸〕に対して応力（ＭＰａ）〔縦軸〕をプロットして得られる応力−ひずみ曲線（Stress-strain curve）で破壊点までの曲線の下部面積として定義される。タッチセンサ４０を構成する基板は、上記範囲の靭性を有することが、このタッチセンサ４０の亀裂抑制の観点から望ましい。
【０１５１】
感知パターンは、第１の方向に形成された第１パターン及び第２の方向に形成された第２パターンを備えることができる。第１パターンと第２パターンとは、互いに異なる方向に配置される。第１パターン及び第２パターンは、同一層に形成され、タッチされる地点を感知するためには、それぞれのパターンが電気的に接続されなければならない。
【０１５２】
第１パターンは、各単位パターンが継ぎ手を介して互いに接続された形態である。一方、第２パターンは、各単位パターンがアイランド形態に互いに分離された構造となっている。したがって、第２パターンを電気的に接続するためには、別途のブリッジ電極が必要である。
【０１５３】
感知パターンは、周知の透明電極素材を適用することができる。例えば、インジウムスズ酸化物（ＩＴＯ）、インジウム亜鉛酸化物（ＩＺＯ）、亜鉛酸化物（ＺｎＯ）、インジウム亜鉛スズ酸化物（ＩＺＴＯ）、カドミウムスズ酸化物（ＣＴＯ）、ＰＥＤＯＴ（ｐｏｌｙ（３，４―ｅｔｈｙｌｅｎｅｄｉｏｘｙｔｈｉｏｐｈｅｎｅ））、炭素ナノチューブ（ＣＮＴ）、グラフェン、金属ワイヤなどを挙げることができる。また、これらを単独又は２種以上混合して使用することができる。その中でも、ＩＴＯを使用することが好ましい。
【０１５４】
金属ワイヤに使用される金属は、特に限定されないものの、例えば、銀、金、アルミニウム、銅、鉄、ニッケル、チタン、テレニウム、クロムなどを挙げることができる。また、これらを単独又は２種以上混合して使用することができる。
【０１５５】
ブリッジ電極は、感知パターンの上部に絶縁層を介して形成することができる。また、基板上にブリッジ電極を形成し、その上に絶縁層及び感知パターンを形成することができる。
【０１５６】
ブリッジ電極は、感知パターンと同じ素材で形成することもでき、例えば、モリブデン、銀、アルミニウム、銅、パラジウム、金、白金、亜鉛、スズ、チタン又はこれらのうちの２種以上の合金などの金属で形成することもできる。
【０１５７】
第１パターンと第２パターンとは、電気的に絶縁されなければならないので、感知パターンとブリッジ電極の間には、絶縁層が形成されている。絶縁層は、第１パターンの継ぎ手とブリッジ電極との間にのみ形成することができ、感知パターンを覆う層に形成することもできる。後者の場合、ブリッジ電極は、絶縁層に形成されたコンタクトホールを介して第２パターンと接続することができる。
【０１５８】
タッチセンサ４０は、パターンが形成されたパターン領域と 、パターンが形成されていない非パターン領域間との透過率の差、具体的には、これらの領域における屈折率の差によって誘発される光透過率の差を適切に補償するための手段として、基板と電極との間に光学調節層を更に含むことができる。
【０１５９】
光学調節層は、無機絶縁物質又は有機絶縁物質を含むことができる。光学調節層は、光硬化性有機バインダ及び溶剤を含む光硬化組成物を基板上にコーティングして形成することができる。光硬化組成物は、無機粒子を更に含むことができる。無機粒子によって光学調節層の屈折率を上昇させることができる。
【０１６０】
光硬化性有機バインダは、例えば、アクリレート系単量体、スチレン系単量体、カルボン酸系単量体などの各単量体の共重合体を含むことができる。光硬化性有機バインダは、例えば、エポキシ基含有繰り返し単位、アクリレート繰り返し単位、カルボン酸繰り返し単位などの互いに異なる各繰り返し単位を含む共重合体であってもよい。
【０１６１】
無機粒子は、例えば、ジルコニア粒子、チタニア粒子、アルミナ粒子などを含むことができる。 光硬化組成物は、光重合開始剤、重合性モノマー、硬化補助剤などの各添加剤をさらに含むこともできる。
【０１６２】
（接着剤）
接着剤としては、水系接着剤、有機溶剤系、無溶剤系接着剤、固体接着剤、溶剤揮散型接着剤、湿気硬化型接着剤、加熱硬化型接着剤、嫌気硬化型、活性エネルギー線硬化型接着剤、硬化剤混合型接着剤、熱溶融型接着剤、感圧型接着剤（粘着剤）、再湿型接着剤等が使用できる。その中でも、水系接着剤、活性エネルギー線硬化型接着剤等がよく用いられる。また、水系接着剤、活性エネルギー線硬化型接着剤としては、上述したものを使用することができる。
【０１６３】
（粘着剤）
粘着剤としては、主剤ポリマーに応じて、アクリル系粘着剤、ウレタン系粘着剤、ゴム系粘着剤、シリコーン系粘着剤等に分類され何れを使用することもできる。粘着剤には、主剤ポリマーに加えて、架橋剤、シラン系化合物、イオン性化合物、架橋触媒、酸化防止剤、粘着付与剤、可塑剤、染料、顔料、無機フィラー等を配合してもよい。
【０１６４】
粘着剤を構成する各成分を溶剤に溶解・分散させて粘着剤組成物を得て、この粘着剤組成物を基材上に塗布した後に乾燥させることで、粘着層が形成される。粘着層は、直接形成してもよく、基材に形成したものを別途転写することもできる。
【０１６５】
接着前の粘着面をカバーするためには、離型フィルムを使用することも好ましい。活性エネルギー線硬化型接着剤を用いる場合の粘着層の厚みは、０．１〜５００μｍであり、好ましくは１〜３００μｍである。粘着剤を複数層用いる場合、それぞれの層の厚みや種類は、同じであってもよく、異なっていてもよい。
【０１６６】
（遮光パターン）
遮光パターンは、屈曲可能な表示装置３０のベゼル又はハウジングの少なくとも一部として適用することができる。遮光パターンによって屈曲可能な表示装置３０の辺縁部に配置される配線が隠されて視認されにくくなることで、画像の視認性が向上する。
【０１６７】
遮光パターンは、単層又は複層の形態であってもよい。遮光パターンのカラーは、特に制限されることはなく、黒色、白色、金属色などの多様なカラーを有する。遮光パターンは、カラーを具現するための顔料と、アクリル系樹脂、エステル系樹脂、エポキシ系樹脂、ポリウレタン、シリコーンなどの高分子で形成することができる。また、これらを単独又は２種類以上の混合物で使用することもできる。
【０１６８】
遮光パターンは、印刷、リソグラフィ、インクジェットなど各種の方法にて形成することができる。遮光パターンの厚みは、１μｍ〜１００μｍであり、好ましくは２μｍ〜５０μｍでる。また、光パターンの厚み方向に傾斜等の形状を付与することも好ましい。
【実施例】
【０１６９】
以下、実施例により本発明の効果をより明らかなものとする。なお、本発明は、以下の実施例に限定されるものではなく、その要旨を変更しない範囲で適宜変更して実施することができる。
【０１７０】
［実施例１］
（偏光子の作製）
長尺状のポリビニルアルコールフィルムを、ヨウ素を含む水溶液中で染色した後、ホウ酸を含む水溶液中で速比の異なるロール間にて６倍に一軸延伸し、長手方向に吸収軸を有する長尺状の偏光子を得た。この長尺状の偏光子は延伸後、巻き取って巻回体とした。この偏光子の色度は、直交ａ＝０．０４、直交ｂ＝−０．１１であり、偏光子の視感度補正偏光度は、９９．９９５％程度であり、偏光子の視感度補正単体透過率は４２．７％であった。
【０１７１】
（保護フィルム）
保護フィルムとして、長尺状のトリアセチルセルロースフィルム（厚み４０μｍ、コニカミノルタ社製、商品名：ＫＣ４ＵＹＷ）を用いた。この保護フィルムは巻回体として用意した。なお、この保護フィルムの面内位相差値Ｒｅ（５５０）は５ｎｍであり、厚み方向の位相差値Ｒｔｈ（５５０）は４５ｎｍであった。
【０１７２】
（λ／２板）
λ／２板として、液晶化合物が硬化した層及び配向膜からなるフィルムを用いた。
【０１７３】
（λ／４板）
λ／４板として、液晶化合物が硬化した層及び配向膜からなるフィルムを用いた。
【０１７４】
（紫外線硬化型接着剤）
以下の成分を混合し、脱泡して紫外線硬化型接着剤を調整した。
３'，４'-エポキシシクロヘキシルメチル ３,４-エポキシシクロヘキサンカルボキシレート（商品名：ＣＥＬ２０２１Ｐ、株式会社ダイセル製）：７０質量部  
ネオペンチルグリコールジグリシジルエーテル（商品名：ＥＸ−２１１、ナガセケムテックス株式会社製）：２０質量部  
２−エチルヘキシルグリシジルエーテル（商品名：ＥＸ−１２１、ナガセケムテックス株式会社製）：１０質量部  
カチオン重合開始剤（商品名：ＣＰＩ−１００、サンアプロ株式会社製）：固形分量２．２５質量部（５０％プロピレンカーボネート溶液として配合した。）
１，４−ジエトキシナフタレン：２質量部  
【０１７５】
（円偏光板の作製）
偏光子、保護フィルム、λ／２板及びλ／４板を、それぞれ２００ｍｍ×３００ｍｍに切り出した後に、ポリビニルアルコール系接着剤を介して偏光子の両面に保護フィルムを貼り合わせた。λ／２板とλ／４板とを上記紫外線硬化型ＵＶ接着剤（接着剤層）を介して貼り合わせた。さらに、λ／２板と保護フィルムとをアクリル系粘着剤層（ＰＳＡ層）を介して貼り合わせた。λ／４板に剥離フィルム付きのアクリル系粘着剤層（ＰＳＡ層）を貼り付けた。
【０１７６】
λ／２板は、貼り合わせた際に、その遅相軸が偏光子の吸収軸に対して−７５°の角度αをなすように配置した。λ／４板は、貼り合わせた際に、その遅相軸が偏光子の吸収軸に対して−１５°の角度βをなすように配置した。また、偏光子の吸収軸は長手方向に平行となるように配置した。
【０１７７】
以上のようにして、保護フィルム、偏光子、保護フィルム、ＰＳＡ層、λ／２板、ＵＶ接着剤層、λ／４板、ＰＳＡ層が順に積層された円偏光板を作製した。その後、作製した円偏光板を２０ｍｍ×８０ｍｍのサイズにトリミングした。
【０１７８】
（評価用サンプルの作製）
実施例１の円偏光板から剥離フィルムを除去した後、粘着剤面をアルミニウム箔（株式会社ＵＡＣＪ製、商品名「マイホイル（登録商標）」）のマット面に貼り付け、評価用サンプルを得た。
【０１７９】
その結果、図５（ａ）に示す場合のように、λ／２板の遅相軸は、偏光子の吸収軸方向に対して−７５°の角度αをなしていた。λ／４板の遅相軸は、偏光子の吸収軸方向に対して−１５°の角β度をなしていた。円偏光板の屈曲方向は、λ／４板の遅相軸方向に対して０°の角度をなしていた。円偏光板の屈曲開始線Ｌは、偏光子の吸収軸方向に対して７５°をなしていた。このようにして、評価用サンプルを得た。得られた評価用サンプルについて、屈曲後に屈曲状態を解消した状態（平らな状態）で、色変化及び皺の発生の評価試験を行った。
【０１８０】
（接着層試験片の温度３０℃での貯蔵弾性率の測定）
先ず、厚み５０μｍの環状ポリオレフィン系樹脂フィルムの片面に、塗工機（バーコーター、第一理化株式会社製）を用いて、λ／２板とλ／４板とを貼合するために使用した紫外線硬化型接着剤を塗工し、その塗工面にさらに厚み５０μｍの環状ポリオレフィン系樹脂フィルムを積層させた。
【０１８１】
次に、フュージョンＵＶシステムズ社製の「Ｈバルブ」により、積算光量が１５００ｍＪ／ｃｍ２（ＵＶＢ）となるように紫外線を照射して、接着剤層を硬化させた。接着剤層の厚みは３０μｍであった。これを５ｍｍ×３０ｍｍの大きさに裁断し、両面の環状ポリオレフィン系樹脂フィルムを剥がして接着剤の硬化フィルムを得た。
【０１８２】
この硬化フィルムをその長辺が引張り方向となるように、アイティー計測制御株式会社製の動的粘弾性測定装置「ＤＶＡ−２２０」を用いて、つかみ具の間隔２ｃｍで把持し、引張りと収縮の周波数を１０Ｈｚ、測定温度を３０℃にし、温度３０℃における貯蔵弾性率を求めた。接着層試験片の温度３０℃における貯蔵弾性率は、２０６０ＭＰａであった。
【０１８３】
（評価試験）
評価用サンプルを、直径５ｍｍのマンドレルを押し当てながら、λ／４板の遅相軸方向（０°）に対して表示装置１０の屈曲方向が０°の角度となるように、マンドレルの周面に沿って円偏光板がアルミニウム箔に対して外側（ＯＵＴ）となるように折り曲げた。そして、折り曲げ後に円偏光板を目視により観察し、色変化が少ないものを「○」、色変化が大きいものを「×」として評価した。さらに、皺が少ないものを「○」、皺が多いものを「×」として評価した。その評価結果を下記表１に示す。また、屈曲前後で得られる反射光の色相は、ａ＊ｂ＊色度座標におけるａ＊座標軸及びｂ＊座標軸を挟んで符号が変化していなかった。
【０１８４】
［実施例２］
実施例２では、実施例１と同様の評価用サンプルを作製した。そして、この評価用サンプルを、マンドレルの周面に沿って円偏光板がアルミニウム箔に対して内側（ＩＮ）となるように折り曲げた。そして、折り曲げ後に、実施例１と同様の評価試験を行った。その評価結果を下記表１に示す。また、屈曲前後で得られる反射光の色相は、ａ＊ｂ＊色度座標におけるａ＊座標軸及びｂ＊座標軸を挟んで符号が変化していなかった。
【０１８５】
［実施例３］
実施例３では、図５（ｂ）に示す場合のように、円偏光板の屈曲方向がλ／４板の遅相軸方向に対して９０°の角度をなし、円偏光板の屈曲開始線Ｌが偏光子の吸収軸方向に対して−１５°をなす以外は、実施例１と同様の評価用サンプルを作製した。そして、この評価用サンプルを、実施例１と同様の条件で折り曲げた。そして、折り曲げ後に、実施例１と同様の評価試験を行った。その評価結果を下記表１に示す。また、屈曲前後で得られる反射光の色相は、ａ＊ｂ＊色度座標におけるａ＊座標軸及びｂ＊座標軸を挟んで符号が変化していなかった。
【０１８６】
［実施例４］
実施例４では、実施例３と同様の評価用サンプルを作製した。そして、この評価用サンプルを、マンドレルの周面に沿って円偏光板がアルミニウム箔に対して内側（ＩＮ）となるように折り曲げた。そして、折り曲げ後に、実施例１と同様の評価試験を行った。その評価結果を下記表１に示す。また、屈曲前後で得られる反射光の色相は、ａ＊ｂ＊色度座標におけるａ＊座標軸及びｂ＊座標軸を挟んで符号が変化していなかった。
【０１８７】
［比較例１］
比較例１では、円偏光板の屈曲方向がλ／４板の遅相軸方向に対して６０°の角度をなし、円偏光板の屈曲開始線Ｌが偏光子の吸収軸方向に対して−４５°をなす以外は、実施例１と同様の評価用サンプルを作製した。そして、この評価用サンプルを、実施例１と同様の条件で折り曲げた。そして、折り曲げ後に、実施例１と同様の評価試験を行った。その評価結果を下記表１に示す。また、屈曲前後で得られる反射光の色相は、ａ＊ｂ＊色度座標におけるａ＊座標軸及びｂ＊座標軸を挟んで符号が変化していなかった。
【０１８８】
［比較例２］
比較例２では、円偏光板の屈曲方向がλ／４板の遅相軸方向に対して−３０°の角度をなし、円偏光板の屈曲開始線Ｌが偏光子の吸収軸方向に対して４５°をなす以外は、実施例１と同様の評価用サンプルを作製した。そして、この評価用サンプルを、実施例１と同様の条件で折り曲げた。そして、折り曲げ後に、実施例１と同様の評価試験を行った。その評価結果を下記表１に示す。また、屈曲前後で得られる反射光の色相は、ａ＊ｂ＊色度座標におけるａ＊座標軸及びｂ＊座標軸を挟んで符号が変化していなかった。
【０１８９】
［比較例３］
比較例３では、λ／２板とλ／４板とを粘着層を介して貼り合わせた以外は、比較例１と同様の評価用サンプルを作製した。そして、この評価用サンプルを、実施例１と同様の条件で折り曲げた。そして、折り曲げ後に、実施例１と同様の評価試験を行った。その評価結果を下記表１に示す。また、屈曲前後で得られる反射光の色相は、ａ＊ｂ＊色度座標におけるａ＊座標軸及びｂ＊座標軸を挟んで符号が変化していなかった。
【０１９０】
［比較例４］
比較例４では、λ／２板とλ／４板とを粘着層を介して貼り合わせた以外は、比較例２と同様の評価用サンプルを作製した。そして、この評価用サンプルを、実施例１と同様の条件で折り曲げた。そして、折り曲げ後に、実施例１と同様の評価試験を行った。その評価結果を下記表１に示す。また、屈曲前後で得られる反射光の色相は、ａ＊ｂ＊色度座標におけるａ＊座標軸及びｂ＊座標軸を挟んで符号が変化していなかった。
【０１９１】
［比較例５］
比較例５では、比較例１と同様の評価用サンプルを作製した。そして、この評価用サンプルを、マンドレルの周面に沿って円偏光板がアルミニウム箔に対して内側（ＩＮ）となるように折り曲げた。そして、折り曲げ後に、実施例１と同様の評価試験を行った。その評価結果を下記表１に示す。また、屈曲前後で得られる反射光の色相は、ａ＊ｂ＊色度座標におけるａ＊座標軸及びｂ＊座標軸を挟んで符号が変化していなかった。
【０１９２】
【表１】
2019091022.tif 000003
【０１９３】
［評価］
表１から明らかなように、本発明の実施例１〜４によれば、比較例１〜５に比べて、屈曲部分における反射光の色相（色味）の変化及び皺の発生の有無について、何れも良好な結果が得られた。
【符号の説明】
【０１９４】
１…円偏光板  ２…偏光子  ＲＦ…位相差層  ３…λ／２板（１／２波長板層）  ４…λ／４板（１／４波長板）  ５，６…保護フィルム（保護層）  ７…ＰＳＡ層（粘着層）  ８…接着剤層又は粘着剤層  ９…ＰＳＡ層（粘着層）  １０…表示装置  ２０…表示パネル  ３０…表示装置  ４０…タッチセンサ  ５０…ウィンドウフィルム  ２００…有機ＥＬ素子  ２１０…基板  ２２０…第１電極  ２３０…有機ＥＬ層  ２４０…第２電極  ２５０…封止層
【図１】
2019091022.tif 000004
【図２】
2019091022.tif 000005
【図３】
2019091022.tif 000006
【図４】
2019091022.tif 000007
【図５】
2019091022.tif 000008
【図６】
2019091022.tif 000009
【手続補正書】
【提出日】平成31年3月8日(2019.3.8)
【手続補正１】
【補正対象書類名】特許請求の範囲
【補正対象項目名】全文
【補正方法】変更
【補正の内容】
【特許請求の範囲】
【請求項１】
屈曲可能な表示装置に用いられる円偏光板であって、
偏光子と、前記偏光子の一方の側に配置された位相差層とを備え、
前記偏光子の視感度補正単体透過率は、４２％以上であり、
前記位相差層は、１／２波長板と、１／４波長板とを含み、
前記１／２波長板及び前記１／４波長板は、それぞれ液晶化合物が硬化した層を含み、
前記１／４波長板の遅相軸方向が前記偏光子の吸収軸方向から反時計回りを正として、−２０°〜２０°の範囲にあり、且つ、前記１／４波長板の遅相軸方向に対して前記表示装置の屈曲方向が８５°〜９５°又は−１０°〜１０°の範囲に設定されていることを特徴とする円偏光板。
【請求項２】
前記１／２波長板と前記１／４波長板とが接着剤層を介して接着されていることを特徴とする請求項１に記載の円偏光板。
【請求項３】
前記表示装置が、有機エレクトロルミネッセンス表示装置であることを特徴とする請求項１又は２の何れか一項に記載の円偏光板。
【請求項４】
屈曲前後で得られる反射光の色相が、ａ＊ｂ＊色度座標におけるａ＊座標軸及びｂ＊座標軸を挟んで符号が変化しないことを特徴とする請求項１〜３の何れか一項に記載の円偏光板。
【請求項５】
請求項１〜４の何れか一項に記載の円偏光板と、屈曲可能な表示パネルとを備える屈曲可能な表示装置。
【請求項６】
前記円偏光板の前記表示パネルと対向する側に配置されたタッチセンサと、
前記円偏光板の前記表示パネルと対向する側とは反対側に配置されたウィンドウフィルムとを備えることを特徴とする請求項５に記載の屈曲可能な表示装置。
【請求項７】
前記円偏光板の前記表示パネルと対向する側とは反対側に配置されたタッチセンサを備えることを特徴とする請求項５に記載の屈曲可能な表示装置。